REVENDICATIONS 1. Mélange greffable pour composition thermoplastique chargée à cohésion améliorée, caractérisé en ce qu'il comporte un polymère de base -composé d'un ou plusieurs polymères- et une charge -composée d'une ou plusieurs charges hydratées ou non-, dans des proportions polymère de base/charge allant jusqu'd environ 1/2,5 en poids et un système de greffage contenant un peroxyde combiné à un composé apte à lier la charge au polymère de base par réaction radicalaire. 2. Mélange greffable selon la revendication 1, caractérisé en ce que le système de greffage contient un peroxyde combiné à un produit de réaction d'un polyisocyanate avec un composé apte à se fixer par réaction radicalaire sur le polymère de base et à réagir avec un polyisocyanate par un groupe terminal hydroxylé ou aminé. 3. Mélange greffable selon l'une des revendications 1 à 2, caractérisé en ce que le composé apte à se fixer par réaction radicalaire sur le polymère de base et à réagir avec un polyisocyanate par un groupe terminal hydroxylé ou aminé, est choisi parmi les dérivés a- oléfiniques en particulier l'acrylate d'hydroxyéthyle, l'acrylamide, la méthylolacrylamide, les- éthers allyliques du glycérol. 4. Mélange greffable selon l'une des revendications 1 à 3, caractérisé en ce que le système de greffage contient en outre un silane. 5. Mélange greffable selon la revendication 1 ou 2, caractérisé en ce que le système de greffage contient un peroxyde combiné à un silane. 6. Mélange greffable selon l'une des revendications 1 à 5, caractérisé en ce que le système de greffage entre dans la composition du mélange pour 1 %Oà 5 % en poids. 7. Mélange greffable selon l'une des revendications à 6, caractérisé en ce que la charge est prétraitée par un silane. 8. Procédé de préparation de composition thermoplastique chargée à cohésion améliorée, caractérisé en ce que l'on adjoint au polymère de base et à la charge dans des proportions allant jusqu'à environ 1/2,5 en poids, 1 %o à 5 % en poids du mélange d'un système de greffage contenant un peroxyde combiné à un composé apte à lier la charge au polymère de base par réaction radicalaire, en une ou plusieurs étapes, et on réalise le greffage en malaxant le mélange à chaud. 9. Procédé selon la revendication 8, caractérisé en ce que l'on mélange le polymère de base, la charge, le peroxyde et le silane et on malaxe le mélange pendant 1 à 10 minutes à une température comprise entre 100 et 250 C. 10. Procédé selon la revendication 8, caractérisé en ce que l'on malaxe le polymère de base, la charge, le peroxyde et le composé apte à se fixer par réaction radicalaire sur le polymère de base et à réagir avec un polyisocyanate par un groupe terminal hydroxylé ou aminé, pendant 1 à 10 minutes à une température comprise entre 100 et 2500 C, on ajoute le polyisocyanate et on le fait réagir sur les groupes terminaux hydroxyles ou aminés, pendant 1 à 10 minutes 11.Procédé selon la revendication 8, caractérisé en ce que l'on malaxe le polymère de base, la charge, le peroxyde, le silane et le composé apte à se fixer par réaction radicalaire sur le polymère de base et à réagir avec un polyisocyanate par un groupe terminal hydroxylé ou aminé, pendant 1 à 10 minutes, à une température comprise entre 100 et 2580 C, on ajoute le polyisocyanate et on le fait réagir pendant 1 à 10 minutes sur les groupes terminaux hydroxylés ou aminés. 12. Procédé selon la revendication 9 ou 11, caractérisé en ce que la charge est en partie pré traitée par silane. 13. Procédé selon l'une des revendications 8 à 12, caractérisé en ce que l'on mélange une partie de la quantité totale de polymère de base, la charge et le système de greffage, en une ou plusieurs étapes, on réalise le greffage, puis on incorpore la partie restante du polymère de base. 14. Utilisation des mélanges greffables selon l'une des revendications 1 à 7, pour la réalisation de compositions thermoplastiques chargées destinées à la fabrication de gaines d'isolation de cables électriques.